РАСКЛИНИВАЮЩИЙ НАПОЛНИТЕЛЬ (ВАРИАНТЫ) И СПОСОБ ЕГО ПОЛУЧЕНИЯ

1. Способ получения расклинивающего наполнителя с покрытием, включающий нанесение указанного покрытия на твердый расклинивающий наполнитель и последующее отверждение покрытия на расклинивающем наполнителе в условиях, достаточных для практического отверждения указанного покрытия на расклинивающем наполнителе, причем смесь для нанесения указанного покрытия представляет собой, по существу, однородную смесь, которая содержит (i) изоцианатный компонент, содержащий по меньшей мере две изоцианатные группы, и (ii) отверждающий агент, при этом указанное нанесение покрытия происходит одновременно с его отверждением при нагревании и в течение менее 4 мин с образованием свободно текучего расклинивающего наполнителя, содержащего, по существу, отвержденное покрытие.
2. Способ по п.1, в котором твердый расклинивающий наполнитель представляет собой керамические частицы или песок.
3. Способ по п.1, в котором твердый расклинивающий наполнитель содержит частицы со средним размером от примерно 50 до примерно 3000 мкм.
4. Способ по п.1, в котором изоцианатный компонент выбран из группы, состоящей из метил- изоцианата, толуилен-2,4-диизоцианата, толуилен-2,6-диизоцианата; 1,5-нафталиндиизоцианата, кумол-2,4- диизоцианата, 4-метокси-1,3-фенилдиизоцианата, 4-хлор-1,3-фенилдиизоцианата, дифенилметан-4,4-диизоцианата, дифенилметан- 2,4-диизоцианата, дифенилметан-2,2-диизоцианата, 4-бром-1,3-фенилдиизоцианата, 4-этокси-1,3-фенилдиизоцианата, 2,4′-диизоцианата простого дифенилового эфира; 5,6-диметил-1,3-фенилдиизоцианата, 2,4-диметил-1,3-фенилдиизоцианата, 4,4-диизоцианато-дифенилового простого эфира, 4,6-диметил-1,3-фенилдиизоцианата, 9,10-антрацен-диизоцианата, толуол-2,4,6-триизоцианата, 2,4,4′-триизоцианатодифенилового простого эфира, 1,4-тетраметилендиизоцианата, 1,6- гексаметилендиизоцианата, 1,10-декаметилен диизоцианата, 1,3-циклогексилендиизоцианата, 4,4′-метилен-бис-(циклогексилизоцианата), ксилилендиизоцианата, 1- изоцианато-3- метил-изоцианат-3,5,5-триметилциклогексана, 1-3-бис(изоцианато-1-метилэтил)бензола, 1,4-бис(изоцианато-1-метилэтил)бензола, олигомера на основе метилендифенилдиизоцианата или олигомера на основе дифенилметандиизоцианата или ихполимеров.
5. Способ по п.1, в котором изоцианатный компонент представляет собой олигомер на основе метилендифенилдиизоцианата.
6. Способ по п.1, в котором смесь для получения покрытия дополнительно содержит многоатомный фенол.
7. Способ по п.1, в котором стадия нанесения покрытия осуществляется при температуре от примерно 50 до примерно 175°C.
8. Способ по п.1, в котором нанесение покрытия осуществляется одновременно с отверждением при температуре от 75 до примерно 150°C.
9. Способ по п.1, в котором отверждающий агент представляет собой отвердитель на основе амина.
10. Способ по п.1, в котором твердый расклинивающий наполнитель содержит 1-5 слоев покрытия, при этом эти слои могут быть одинаковыми или разными.
11. Способ по п.1, в котором ингредиенты, составляющие смесь для нанесения покрытия контактируют со скоростью, по существу равной скорости их сшивания и отверждения.
12. Способ по п.1, в котором расклинивающий наполнитель с покрытием отверждают в условиях, достаточных для получения расклинивающего наполнителя с покрытием, у которого потеря в весе в ходе испытания в соответствии с ISO 13503-5:2006(Е) составляет менее 25 вес.%.
13. Способ по п.12, в котором потеря покрытия составляет менее 15 вес.%.
14. Способ по п.13, в котором потеря покрытия составляет менее 5 вес.%.
15. Твердый расклинивающий наполнитель с полностью отвержденным покрытием, содержащий ядро из твердых частиц с практически отвержденным и практически гомогенным покрытием, которое представляет собой продукт реакции смеси для получения покрытия, содержащей по меньшей мере один изоцианатный компонент, и, по меньшей мере один отверждающий агент, который способен к образованию сцепления между частицами при повышенных температуре и давлении.
16. Расклинивающий наполнитель по п.15, у которого потеря в весе в ходе испытания в соответствии с ISO 13503-5:2006(Е) составляет менее 25 вес.%.
17. Расклинивающий наполнитель по п.16, у которого потеря в весе составляет менее 15 вес.%.
18. Расклинивающий наполнитель по п.17, у которого потеря в весе составляет менее 5 вес.%.
19. Расклинивающий наполнитель по п.15, у которого указанный аминный реагент представляет собой аминированный полигликоль.
20. Расклинивающий наполнитель по п.17, у которого указанный аминный реагент представляет собой аминированный полиалкиленгликоль.
21. Расклинивающий наполнитель по п.15, у которого по меньшей мере один изоцианатный компонент представляет собой олигомер на основе метилендифенилдиизоцианата.
22. Расклинивающий наполнитель по п.21, в котором смесь для получения покрытия дополнительно содержит многоатомный фенол.
23. Твердый расклинивающий наполнитель с полностью отвержденным покрытием, содержащий ядро из твердых частиц с практически отвержденным и практически гомогенным покрытием, которое представляет собой продукт реакции смеси для получения покрытия, содержащей изоцианатный компонент, отверждающий агент на основе амина и сокатализатор на основе металла, который способен к образованию сцепления между частицами для уменьшения обратного выноса частиц расклинивающего наполнителя.
24. Расклинивающий наполнитель по п.23, у которого потеря в весе в ходе испытания в соответствии с ISO 13503-5:2006(Е) составляет менее 25 вес.%.
25. Расклинивающий наполнитель по п.24, у которого потеря в весе составляет менее 5 вес.%.
26. Расклинивающий наполнитель по п.23, у которого покрытие содержит менее 10 вес.%. реакционноспособных групп-NCO в расчете на вес первоначально нанесенного на расклинивающий наполнитель покрытия.
27. Расклинивающий наполнитель по п.23, у которого указанная смесь для получения покрытия дополнительно содержит многоатомный фенол.
28. Свободно текучий расклинивающий наполнитель с покрытием, который действует как наполнитель с предварительно отвержденным покрытием, обеспечаивающий получение желаемой стойкости к раздавливанию, и как наполнитель с частично отвержденным покрытием, способным к образованию сцепления между частицами при повышенных температуре и давлении.
29. Расклинивающий наполнитель по п.28, который характеризуется отрицательным наклоном кривой ТМА при температуре от примерно 125 до 175°C.
30. Расклинивающий наполнитель по п.28, у которого покрытие на наполнителе содержит менее 10 вес.%. реакционноспособных групп -NCO в расчете на вес первоначально нанесенного на расклинивающий наполнитель покрытия.
31. Расклинивающий наполнитель по п.28, покрытие на котором является практически отвержденным и практически однородным и представляет собой продукт реакции смеси для получения покрытия, содержащей олигомер на основе метилендифенилдиизоцианата и многоатомный фенол.
32. Расклинивающий наполнитель по п.31, в котором смесь для получения покрытия дополнительно содержит отверждающий агент на основе амина.
33. Расклинивающий наполнитель по п.31, в котором смесь для получения покрытия дополнительно содержит сокатализатор на основе металла.